(57)【特許請求の範囲】
【請求項１】
表面粗さ（Ｒａ）が０．０３μｍ以上であり、Ｌ＊ａ＊ｂ＊表色系における彩度（Ｃ＊）が６０以下の場合には明度（Ｌ＊）が６０以下であり、彩度（Ｃ＊）が６０を超える場合には明度（Ｌ＊）が８５以下であり、隠蔽率が９０％以上である基材と、粘着剤層とを備えた粘着シートであって、
前記粘着シートには、一方の面から他方の面に貫通する貫通孔がレーザ加工によって３０〜５０,０００個／１００ｃｍ２の孔密度で複数形成されており、
前記基材および粘着剤層における前記貫通孔の孔径は０.１〜２００μｍであり、
前記基材の表面における前記貫通孔の孔径は０.１〜４２μｍであり、
前記基材の表面における前記貫通孔の周縁のレーザによる溶融部の外径は５０μｍ以下であり、
前記基材の表面における前記貫通孔の周縁または前記溶融部の周縁のレーザによる熱変形部の外径は１８０μｍ以下である
ことを特徴とする粘着シート。
【請求項２】
前記粘着シートは、延伸率３％以下で延伸されて被着体に貼付されるものであり、前記基材の表面粗さ（Ｒａ）が０．１μｍ以上であり、前記基材および粘着剤層における前記貫通孔の孔径が０.１〜８５μｍであることを特徴とする請求項１に記載の粘着シート。
【請求項３】
前記基材の表面における前記貫通孔の孔径は、前記粘着剤層の粘着面における前記貫通孔の孔径よりも小さくなっていることを特徴とする請求項１または２に記載の粘着シート。
【発明の詳細な説明】
【技術分野】
【０００１】
本発明は、空気溜まりやブリスターを防止または除去することのできる粘着シートに関するものである。
【背景技術】
【０００２】
粘着シートを手作業で被着体に貼付する際に、被着体と粘着面との間に空気溜まりができ、粘着シートの外観を損ねてしまうことがある。このような空気溜まりは、特に粘着シートの面積が大きい場合に発生し易い。【０００３】
空気溜まりによる粘着シート外観の不具合を解消するために、粘着シートを別の粘着シートに貼り替えることや、粘着シートを一度剥して貼り直すこと、あるいは粘着シートの膨れた部分に針で穴を開けて空気を抜いたりすることが行われている。しかしながら、粘着シートを貼り替える場合には、手間を要するだけでなく、コストアップを招いてしまい、また、粘着シートを貼り直す場合には、粘着シートが破れたり、表面に皺ができたり、粘着性が低下する等の問題が生じることが多い。一方、針で穴を開ける方法は粘着シートの外観を損ねるものである。【０００４】
空気溜まりの発生を防止するために、あらかじめ被着体または粘着面に水をつけてから貼付する方法があるが、窓に貼るガラス飛散防止フィルム、装飾フィルム、マーキングフィルム等の寸法の大きい粘着シートを貼付する場合には、多くの時間と手間を要している。また。手作業ではなく機械を使用して貼付することにより、空気溜まりの発生を防止する方法があるが、粘着シートの用途または被着体の部位・形状によっては、機械貼りが適用できないことがある。【０００５】
一方、アクリル樹脂、ＡＢＳ樹脂、ポリスチレン樹脂、ポリカーボネート樹脂等の樹脂材料は、加熱により、または加熱によらなくても、ガスを発生することがあるが、このような樹脂材料からなる被着体に粘着シートを貼付した場合には、被着体から発生するガスによって粘着シートにブリスター（膨れ）が生じることとなる。【０００６】
また、ガスを透過し易い樹脂からなる被着体に粘着シートを貼付した場合、透過したガスが被着体と粘着シートとの間に溜まり、粘着シートの膨れや剥がれが発生することがある。例えば、オートバイのポリエチレン樹脂製のガソリンタンクにマーキングシートを貼付した場合、ガソリンタンク内のガソリンの蒸気がガソリンタンクのポリエチレン樹脂層を透過するようにして揮散し、それによってマーキングシートに膨れや剥がれが生じ、外観を損なう等の好ましくない事態を招来することがある。【０００７】
上記のような問題を解決するために、特許文献１に記載の粘着シートでは、基材および粘着剤層に対し、刃型および孔型によって打ち抜き加工を施して直径０．２〜１．０ｍｍの貫通孔を形成し、特許文献２に記載の粘着シートでは、基材および粘着剤層に対し、加熱針によって穿孔加工を施して直径０．０５〜０．１５ｍｍの貫通孔を形成し、これら貫通孔から空気やガスを外部に抜くことにより、粘着シートの空気溜まりまたはブリスターを防止するようにしている。
【特許文献１】特開平２−１０７６８２号公報
【特許文献２】実開平４−１００２３５号公報
【発明の開示】
【発明が解決しようとする課題】
【０００８】
しかしながら、上記粘着シートにおいては、貫通孔が肉眼で見えるため、粘着シートの外観は必ずしも良好なものではない。特に、特許文献２に記載の粘着シートのように加熱針を使用して貫通孔を形成した場合には、基材が溶融して盛り上がった部分が粘着シートの外観を損ねてしまう。【０００９】
本発明は、このような実状に鑑みてなされたものであり、貫通孔によって空気溜まりやブリスターを防止または除去することができるが、外観が貫通孔のないものと遜色のない粘着シートを提供することを目的とする。
【課題を解決するための手段】
【００１０】
上記目的を達成するために、本発明は、表面粗さ（Ｒａ）が０．０３μｍ以上であり、Ｌ＊ａ＊ｂ＊表色系における彩度（Ｃ＊）が６０以下の場合には明度（Ｌ＊）が６０以下であり、彩度（Ｃ＊）が６０を超える場合には明度（Ｌ＊）が８５以下であり、隠蔽率が９０％以上である基材と、粘着剤層とを備えた粘着シートであって、前記粘着シートには、一方の面から他方の面に貫通する貫通孔がレーザ加工によって３０〜５０,０００個／１００ｃｍ２の孔密度で複数形成されており、前記基材および粘着剤層における前記貫通孔の孔径は０.１〜２００μｍであり、前記基材の表面における前記貫通孔の孔径は０.１〜４２μｍであり、前記基材の表面における前記貫通孔の周縁のレーザによる溶融部の外径は５０μｍ以下であり、前記基材の表面における前記貫通孔の周縁または前記溶融部の周縁のレーザによる熱変形部の外径は１８０μｍ以下であることを特徴とする粘着シートを提供する（発明１）。【００１１】
なお、本明細書において、「シート」にはフィルムの概念、「フィルム」にはシートの概念が含まれるものとする。ここで、「レーザによる溶融部」とは、レーザによって形成された、いわゆるドロスといわれる溶融物が存在する部分をいい、「レーザよる熱変形部」とは、レーザによって貫通孔の開口部周縁または溶融部の周縁に形成された、凸状または凹状の変形部をいう。また、「溶融部の外径は５０μｍ以下」は、溶融部が存在しない場合を含むものとし、「熱変形部の外径は１８０μｍ以下」は、熱変形部が存在しない場合を含むものとする。【００１２】
上記発明に係る粘着シート（発明１）においては、被着体と粘着面との間の空気は貫通孔から粘着シート表面の外側に抜けるため、被着体に貼付する際に空気を巻き込み難く、空気溜まりができることを防止することができる。仮に空気を巻き込んで空気溜まりができたとしても、その空気溜まり部または空気溜まり部を含んだ空気溜まり部周辺部を再圧着することにより、空気が貫通孔から粘着シート表面の外側に抜けて、空気溜まりが消失する。また、被着体に貼付した後に被着体からガスが発生したとしても、ガスは貫通孔から粘着シート表面の外側に抜けるため、ブリスターが生じることを防止することができる。【００１３】
また、上記条件を満たす粘着シートにおいては、基材表面にて貫通孔、溶融部および熱変形部のいずれも肉眼では見えないため、外観が貫通孔のない粘着シートと変わらない。【００１４】
上記発明（発明１）において、前記粘着シートが延伸率３％以下で延伸されて被着体に貼付されるものである場合には、前記基材の表面粗さ（Ｒａ）は０．１μｍ以上であり、前記基材および粘着剤層における前記貫通孔の孔径は０.１〜８５μｍであることが好ましい（発明２）。【００１５】
上記発明に係る粘着シート（発明２）においては、粘着シートが延伸率３％以下で延伸されて貼付された場合であっても、基材表面にて貫通孔、溶融部および熱変形部のいずれも肉眼では見えないため、外観が貫通孔のない粘着シートと変わらない。【００１６】
上記発明（発明１，２）において、前記基材の表面における前記貫通孔の孔径は、前記粘着剤層の粘着面における前記貫通孔の孔径よりも小さくなっていることが好ましい（発明３）。
【発明の効果】
【００１７】
本発明の粘着シートによれば、貫通孔によって空気溜まりやブリスターを防止または除去することができるが、基材表面において貫通孔ならびに貫通孔に伴って形成され得る溶融部および熱変形部が肉眼では見えないため、外観が貫通孔のないものと変わらず、したがって、粘着シートの外観は極めて良好なものとなる。
【図面の簡単な説明】
【００１８】
【図１】本発明の一実施形態に係る粘着シートの断面図である。
【図２】溶融部の形状を示す断面図である。
【図３】熱変形部の形状を示す断面図である。
【図４】貫通孔の各種形状を示す断面図である。
【図５】本発明の一実施形態に係る粘着シートの製造方法の一例を示す断面図である。
【符号の説明】
【００１９】
１…粘着シート
１１…基材
１２…粘着剤層
１３…剥離材
１Ａ…粘着シート表面
１Ｂ…粘着面
２…貫通孔
３…溶融部
４…熱変形部
【発明を実施するための最良の形態】
【００２０】
以下、本発明の実施形態について説明する。
〔粘着シート〕
図１は、本発明の一実施形態に係る粘着シートの断面図である。【００２１】
図１に示すように、本実施形態に係る粘着シート１は、基材１１と、粘着剤層１２と、剥離材１３とを積層してなるものである。ただし、剥離材１３は、粘着シート１の使用時に剥離されるものである。【００２２】
この粘着シート１においては、基材１１および粘着剤層１２を貫通し、粘着シート表面１Ａから粘着面１Ｂに至る貫通孔２が複数形成されている。粘着シート１の使用時、被着体と粘着剤層１２の粘着面１Ｂとの間の空気や被着体から発生するガスは、この貫通孔２から粘着シート表面１Ａの外側に抜けるため、後述するように、空気溜まりやブリスターを防止または除去することができる。【００２３】
本実施形態における基材１１は、以下の条件を満たすものである。
（１）表面粗さ（Ｒａ）が０．０３μｍ以上である。
（２）Ｌ＊ａ＊ｂ＊表色系における彩度（Ｃ＊）が６０以下の場合には明度（Ｌ＊）が６０以下であり、彩度（Ｃ＊）が６０を超える場合には明度（Ｌ＊）が８５以下である。
（３）隠蔽率が９０％以上である。
ただし、表面粗さ（Ｒａ）が０．０３〜０．１μｍの場合には、基材１１の引張弾性率は１８０ＭＰａ以上、特に２００ＭＰａ以上であることが好ましい。【００２４】
なお、表面粗さ（Ｒａ：算術平均粗さ）は、ＪＩＳ  Ｂ０６０１に準拠する。Ｌ＊、ａ＊、ｂ＊およびＣ＊は、ＪＩＳ  Ｚ８７２９に準拠し、Ｃ＊とａ＊およびｂ＊との関係は、Ｃ＊＝（ａ＊２＋ｂ＊２）１／２で表される。隠蔽率は、ＪＩＳ  Ｋ５４００に準拠する。引張弾性率は、ＪＩＳ  Ｋ７１６１およびＪＩＳ  Ｋ７１２７に準拠し、試験片（タイプ２）の幅を１５ｍｍ、チャック間の初期距離を１００ｍｍ、試験速度を２００ｍｍ／ｍｉｎとして測定したものである。【００２５】
基材１１の材料としては、上記条件を満たし、かつ上記貫通孔２が形成され得る材料であれば特に限定されるものではなく、例えば、樹脂フィルム、金属箔、紙、金属蒸着樹脂フィルム、金属蒸着紙、布、不織布、それらの積層体等が挙げられる。それらの材料は、無機フィラー、有機フィラー、紫外線吸収剤等の各種添加剤を含んだものであってもよい。【００２６】
なお、上記材料の表面には、例えば、印刷、印字、塗料の塗布、転写シートからの転写、蒸着、スパッタリング等の方法による装飾層が形成されていてもよいし、かかる装飾層を形成するための易接着コート、あるいはグロス調整用コート等のアンダーコート層が形成されていてもよいし、ハードコート、汚染防止コート、表面粗さおよび鏡面光沢度調整用コート等のトップコート層が形成されていてもよい。また、それら装飾層、アンダーコート層またはトップコート層は、上記材料の全面に形成されていてもよいし、部分的に形成されていてもよい。【００２７】
樹脂フィルムとしては、例えば、ポリエチレン、ポリプロピレン等のポリオレフィン、ポリエチレンテレフタレート、ポリブチレンテレフタレート等のポリエステル、ポリ塩化ビニル、ポリスチレン、ポリウレタン、ポリカーボネート、ポリアミド、ポリイミド、ポリメタクリル酸メチル、ポリブテン、ポリブタジエン、ポリメチルペンテン、エチレン酢酸ビニル共重合体、エチレン（メタ）アクリル酸共重合体、エチレン（メタ）アクリル酸エステル共重合体、ＡＢＳ樹脂、アイオノマー樹脂；ポリオレフィン、ポリウレタン、ポリスチレン、ポリ塩化ビニル、ポリエステル等の成分を含む熱可塑性エラストマーなどの樹脂からなるフィルム、発泡フィルム、またはそれらの積層フィルム等を使用することができる。樹脂フィルムは、市販のものを使用してもよいし、工程材料を用いてキャスティング法等で形成したものを使用してもよい。また、紙としては、例えば、上質紙、グラシン紙、コート紙、ラミネート紙、無塵紙、和紙等を使用することができる。【００２８】
上記工程材料としては、特に限定されるものではなく、例えば、各種紙、またはポリエチレンテレフタレート、ポリプロピレン、ポリエチレン等の樹脂フィルムを、シリコーン系、ポリエステル系、アクリル系、アルキド系、ウレタン系等の剥離剤または合成樹脂で剥離処理したものを使用することができる。工程材料の厚さは、通常１０〜２００μｍ程度であり、好ましくは２５〜１５０μｍ程度である。【００２９】
基材１１の厚さは、通常は１〜５００μｍ、好ましくは３〜３００μｍ程度であるが、粘着シート１の用途に応じて適宜変更することができる。【００３０】
粘着剤層１２を構成する粘着剤の種類としては、上記のような貫通孔２が形成され得るものであれば特に限定されるものではなく、アクリル系、ポリエステル系、ポリウレタン系、ゴム系、シリコーン系等のいずれであってもよい。また、粘着剤はエマルション型、溶剤型または無溶剤型のいずれでもよく、架橋タイプまたは非架橋タイプのいずれであってもよい。【００３１】
粘着剤層１２の厚さは、通常は１〜３００μｍ、好ましくは５〜１００μｍ程度であるが、粘着シート１の用途に応じて適宜変更することができる。【００３２】
剥離材１３の材料としては、特に限定されるものではなく、例えば、ポリエチレンテレフタレート、ポリプロピレン、ポリエチレン等の樹脂からなるフィルムまたはそれらの発泡フィルムや、グラシン紙、コート紙、ラミネート紙等の紙に、シリコーン系、フッ素系、長鎖アルキル基含有カルバメート等の剥離剤で剥離処理したものを使用することができる。【００３３】
剥離材１３の厚さは、通常１０〜２５０μｍ程度であり、好ましくは２０〜２００μｍ程度である。また、剥離材１３における剥離剤の厚さは、通常０.０５〜５μｍであり、好ましくは０.１〜３μｍである。【００３４】
上記基材１１および粘着剤層１２を貫通する貫通孔２は、後述するレーザ加工により形成される。レーザ加工によれば、エア抜け性の良い微細な貫通孔を所望の孔密度で容易に形成することができる。【００３５】
本実施形態において、貫通孔２の基材１１および粘着剤層１２における孔径は０.１〜２００μｍ、好ましくは０．１〜１５０μｍであり、かつ、基材１１の表面における孔径は０.１〜４２μｍ、好ましくは０．１〜４０μｍである。【００３６】
また、基材１１の材質やレーザの種類によっては、図２に示すように、レーザ加工によって貫通孔２の開口部周縁に溶融物（ドロス）が形成される場合があるが、その場合、基材１１の表面において当該溶融物が存在する部分（溶融部）３の外径Ｄ１は５０μｍ以下、好ましくは４５μｍ以下である。なお、溶融物の高さは、通常１０μｍ以下であり、好ましくは７μｍ以下である。【００３７】
さらに、基材１１の材質やレーザの種類によっては、図３（ａ），（ｂ）に示すように、レーザ加工によって貫通孔２の開口部周縁または上記溶融部３の周縁に凸状または凹状の熱変形部４が形成される場合があるが、そのような熱変形部４が存在する場合には、基材１１の表面における当該熱変形部４の外径Ｄ２は１８０μｍ以下、好ましくは１６０μｍ以下である。なお、熱変形部４の高さまたは深さは、通常１５μｍ以下であり、好ましくは８μｍ以下である。【００３８】
貫通孔２の孔径、ならびに溶融部３および熱変形部４の外径が上記条件を満たすことにより、貫通孔２から空気またはガスが抜け易く、かつ、前述した基材１１の条件下において、粘着シート表面１Ａにて貫通孔２、溶融部３および熱変形部４が肉眼では見えないものとなる。【００３９】
粘着シート表面１Ａにて貫通孔２、溶融部３および熱変形部４がより確実に見えないものとなるためには、基材１１は、さらに以下の条件を満たすことが好ましい。
（１）表面粗さ（Ｒａ）が０．１μｍ以上、特に０．１４μｍ以上である。
（２）Ｌ＊ａ＊ｂ＊表色系における彩度（Ｃ＊）が６０以下の場合には明度（Ｌ＊）が５５以下であり、彩度（Ｃ＊）が６０を超える場合には明度（Ｌ＊）が８０以下である。
（３）隠蔽率が９５％以上である。【００４０】
また、粘着シート１が延伸率３％以下で延伸されて被着体に貼付される場合には、基材１１の表面粗さ（Ｒａ）は０．１μｍ以上であり、かつ基材１１および粘着剤層１２における貫通孔２の孔径は０.１〜８５μｍであることが好ましい。基材１１の表面粗さ（Ｒａ）および貫通孔２の孔径がさらに上記条件を満たすことにより、粘着シート１が延伸率３％以下で延伸されて貼付された場合であっても、粘着シート表面１Ａにて貫通孔２が肉眼では見えないものとなる。【００４１】
貫通孔２の孔径は、粘着シート１の厚さ方向に一定であってもよいし、粘着シート１の厚さ方向に変化していてもよい。貫通孔２の孔径が粘着シート１の厚さ方向に変化するパターンとしては、例えば、図４（ａ）〜（ｄ）に示されるような各種パターンが挙げられる。【００４２】
貫通孔２の孔径が粘着シート１の厚さ方向に変化する場合は、基材１１の表面における貫通孔２の孔径が、粘着面１Ｂにおける貫通孔２の孔径よりも小さくなるのが好ましい。このように貫通孔２の孔径が変化することにより、粘着シート表面１Ａにて貫通孔２がより見え難いものとなる。【００４３】
貫通孔２の孔密度は、３０〜５０,０００個／１００ｃｍ２であり、好ましくは１００〜１０,０００個／１００ｃｍ２である。貫通孔２の孔密度が３０個／１００ｃｍ２未満であると、空気またはガスが抜け難く、貫通孔２の孔密度が５０,０００個／１００ｃｍ２を超えると、粘着シート１の機械的強度が低下する。【００４４】
なお、本実施形態に係る粘着シート１における貫通孔２は、基材１１および粘着剤層１２のみを貫通するものであるが、剥離材１３をも貫通していてもよい。【００４５】
また、本実施形態に係る粘着シート１は剥離材１３を備えたものであるが、本発明はこれに限定されるものではなく、剥離材１３はなくてもよい。さらに、本実施形態に係る粘着シート１の大きさ、形状等は特に限定されるものではない。例えば、粘着シート１は、基材１１および粘着剤層１２のみからなるテープ状のもの(粘着テープ)であって、ロール状に巻き取られて巻取体となり得るものであってもよい。【００４６】
〔粘着シートの製造〕
上記実施形態に係る粘着シート１の製造方法の一例を図５（ａ）〜（ｆ）を参照して説明する。【００４７】
本製造方法においては、最初に図５（ａ）〜（ｂ）に示すように、剥離材１３の剥離処理面に、粘着剤層１２を形成する。粘着剤層１２を形成するには、粘着剤層１２を構成する粘着剤と、所望によりさらに溶媒とを含有する塗布剤を調製し、ロールコーター、ナイフコーター、ロールナイフコーター、エアナイフコーター、ダイコーター、バーコーター、グラビアコーター、カーテンコーター等の塗工機によって剥離材１３の剥離処理面に塗布して乾燥させればよい。【００４８】
次に、図５（ｃ）に示すように、粘着剤層１２の表面に基材１１を圧着し、基材１１と粘着剤層１２と剥離材１３とからなる積層体とする。そして、図５（ｄ）に示すように、粘着剤層１２から剥離材１３を剥離した後、図５（ｅ）に示すように、基材１１と粘着剤層１２とからなる積層体に貫通孔２を形成し、図５（ｆ）に示すように、再度粘着剤層１２に剥離材１３を貼り付ける。【００４９】
貫通孔２の形成はレーザ加工によって行い、本製造方法では、粘着剤層１２側から粘着剤層１２に対して直接レーザを照射する。このように粘着剤層１２側からレーザ加工を施すことにより、貫通孔２にテーパがついたとしても、貫通孔２の孔径は粘着剤層１２側よりも基材１１側の方が小さくなり、貫通孔２の基材１１の表面における孔径を前述した範囲内（０.１〜４０μｍ）に制御し易くなる。【００５０】
また、剥離材１３を一旦剥離して、粘着剤層１２に対して直接レーザを照射することにより、粘着剤層１２の貫通孔２開口部が剥離材１３の熱溶融物によって拡がることがなく、したがって、孔径や孔密度の精度が高く、粘着シート１に悪影響を及ぼすおそれのある水等が入り難い貫通孔２を形成することができる。さらに、粘着剤層１２に対するレーザ照射において、剥離材１３を介在させないことにより、レーザの照射時間を短縮すること、またはレーザの出力エネルギーを小さくすることができる。レーザの出力エネルギーが小さければ、粘着剤層１２および基材１１に対する熱影響が小さくなり、溶融物や熱変形の少ない、形の整った貫通孔２を形成することが可能となる。【００５１】
レーザ加工に利用するレーザの種類は特に限定されるものではなく、例えば、炭酸ガス（ＣＯ２）レーザ、ＴＥＡ−ＣＯ２レーザ、ＹＡＧレーザ、ＵＶ−ＹＡＧレーザ、エキシマレーザ、半導体レーザ、ＹＶＯ４レーザ、ＹＬＦレーザ等を利用することができる。【００５２】
本製造方法においては、基材１１として、工程材料を用いてキャスティング法等で形成したものを使用してもよく、この場合、基材１１の表面には工程材料が積層されていることとなる。また、本製造方法においては、レーザ加工を行う前、任意の段階で、基材（工程材料が積層されていない基材）１１の表面に剥離可能な保護シートを積層してもよい。保護シートとしては、例えば、基材と再剥離性粘着剤層とからなる公知の粘着保護シート等を使用することができる。【００５３】
レーザ加工によって貫通孔２を形成する場合、貫通孔２の開口部周縁には溶融物が付着することがあるが、基材１１の表面に工程材料または保護シートが存在することにより、溶融物が付着するのは基材１１ではなく工程材料または保護シートとなり、したがって、粘着シート１の外観をより良好に保つことができる。【００５４】
上記の場合に粘着剤層１２側からレーザを照射するときには、少なくとも粘着剤層１２および基材１１に貫通孔２が形成されればよく、その貫通孔２は、工程材料または保護シートの途中まで形成されてもよいし、工程材料または保護シートを完全に貫通してもよい。【００５５】
なお、上記製造方法では、粘着剤層１２を剥離材１３上に形成し、形成された粘着剤層１２と基材１１とを貼り合わせたが、本発明はこれに限定されるものではなく、粘着剤層１２を基材１１上に直接形成してもよい。また、剥離材１３を積層した状態でレーザ加工を施してもよいし、基材１１または上記工程材料もしくは保護シート側からレーザを照射してもよい。【００５６】
〔粘着シートの使用〕
粘着シート１を被着体に貼付する際には、まず、剥離材１３を粘着剤層１２から剥離し、貫通孔２が貫通していない工程材料または保護シートが基材１１上にある場合には、それら工程材料または保護シートを剥離する。なお、貫通孔２が工程材料または保護シートを貫通している場合には、それら工程材料または保護シートはこの段階で剥離してもよいし、貼付後に剥離してもよい。【００５７】
次に、剥離材１３を剥離して露出した粘着剤層１２の粘着面１Ｂを被着体に密着させるようにして、粘着シート１を被着体に押圧する。このとき、被着体と粘着剤層１２の粘着面１Ｂとの間の空気は、粘着シート１に形成された貫通孔２から粘着シート表面１Ａの外側に抜けるため、被着体と粘着面１Ｂとの間に空気が巻き込まれ難く、空気溜まりができることが防止される。仮に空気が巻き込まれて空気溜まりができたとしても、その空気溜まり部または空気溜まり部を含んだ空気溜まり部周辺部を再圧着することにより、空気が貫通孔２から粘着シート表面１Ａの外側に抜けて、空気溜まりが消失する。このような空気溜まりの除去は、粘着シート１の貼付から長時間経過した後でも可能である。【００５８】
また、粘着シート１を被着体に貼付した後に、被着体からガスが発生したとしても、またはガスが被着体を透過したとしても、そのガスは粘着シート１に形成された貫通孔２から粘着シート表面１Ａの外側に抜けるため、粘着シート１にブリスターが生じることが防止される。【００５９】
以上の通り、粘着シート１においては、貫通孔２によって空気溜まりやブリスターを防止または除去することができるが、貫通孔２ならびに貫通孔２に伴って形成され得る溶融部および熱変形部は肉眼では見えないため、粘着シート１の外観は貫通孔２のないものと何ら変わらず、極めて良好である。
【実施例】
【００６０】
以下、実施例等により本発明をさらに具体的に説明するが、本発明の範囲はこれらの実施例等に限定されるものではない。【００６１】
〔実施例１〕
上質紙の両面をポリエチレン樹脂でラミネートし、片面をシリコーン系剥離剤で剥離処理した剥離材（リンテック社製，ＦＰＭ−１１，厚さ：１７５μｍ）の剥離処理面に、アクリル系溶剤型粘着剤（リンテック社製，ＰＫ）の塗布剤を乾燥後の厚さが３０μｍになるようにナイフコーターによって塗布し、９０℃で１分間乾燥させた。このようにして形成した粘着剤層に、表面粗さ（Ｒａ）が０．２６６μｍであり、Ｌ＊ａ＊ｂ＊表色系における彩度（Ｃ＊）が０．３４、明度（Ｌ＊）が２６．５６であり、隠蔽率が９９．９％であるポリ塩化ビニル樹脂からなる黒色不透明の基材（厚さ：１００μｍ）を圧着し、３層構造の積層体を得た。【００６２】
なお、表面粗さ（Ｒａ）の測定は、ＪＩＳ  Ｂ０６０１に従い、カットオフ値λｃ＝０．８ｍｍ、評価長さｌｎ＝１０ｍｍとし、測定装置としてミツトヨ社製ＳＶ−３０００Ｓ４を使用して行った。彩度（Ｃ＊）および明度（Ｌ＊）の測定は、ＪＩＳ  Ｚ８７２９に従い、測定装置として同時測定方式分光式色差計（日本電色工業社製，ＳＱ−２０００）、試料押え台として白色板（Ｌ＊＝９２．４７，ａ＊＝０．６１，ｂ＊＝２．９０）、光源としてＣ光源２°視野（Ｃ／２）を用い、反射測定法により行った。隠蔽率は、ＪＩＳ  Ｋ５４００に従い、測定装置としてｄａｔａｃｏｌｏｒ  ｉｎｔｅｒｎａｔｉｏｎａｌ（ＤＣＩ）社製のＳＰＥＣＴＲＡＦＬＡＳＨ  ＳＦ６００  ＰＬＵＳ  ＣＴＣ（分光光度計）を使用して行った。これらの測定方法は、以下同じである。【００６３】
上記積層体から剥離材を剥し、粘着剤層側から積層体に対してＣＯ２レーザを照射して、基材表面における孔径が約２５μｍ、粘着面における孔径が約７０μｍの貫通孔（粘着面での孔径が最大径となっている）を２,５００個／１００ｃｍ２の孔密度で形成した。そして、再度粘着剤層に上記剥離材を圧着し、これを粘着シートとした。この粘着シートの基材表面における溶融部（最大高さ：５μｍ）の外径は約４０μｍであり、熱変形部は存在しなかった。【００６４】
なお、貫通孔、溶融部および熱変形部の径は、走査型電子顕微鏡（日立製作所社製，Ｓ−２３６０Ｎ形）を使用して測定した（以下同じ）。【００６５】
〔実施例２〕
貫通孔の基材表面における孔径を約４０μｍとする以外、実施例１と同様にして粘着シートを作製した。この粘着シートにおいて、基材表面における溶融部（最大高さ：３μｍ）の外径は約４５μｍであり、熱変形部は存在しなかった。【００６６】
〔実施例３〕
貫通孔の粘着面における孔径を約１２０μｍとする以外、実施例２と同様にして粘着シートを作製した。この粘着シートにおいて、基材表面における溶融部（最大高さ：３μｍ）の外径は約４５μｍであり、熱変形部は存在しなかった。【００６７】
〔実施例４〕
レーザ加工にＵＶ−ＹＡＧレーザを使用し、貫通孔の基材表面における孔径を約３０μｍ、粘着面における孔径を約５０μｍとする以外、実施例１と同様にして粘着シートを作製した。この粘着シートにおいて、基材表面における溶融部（最大高さ：４μｍ）の外径は約３５μｍであり、熱変形部は存在しなかった。【００６８】
〔実施例５〕
レーザ加工にエキシマレーザを使用し、貫通孔の基材表面における孔径を約０．１〜１０μｍ、粘着面における孔径を約２５μｍとする以外、実施例１と同様にして粘着シートを作製した。この粘着シートの基材表面には、溶融部および熱変形部は存在しなかった。【００６９】
〔実施例６〕
貫通孔の基材表面における孔径を約４０μｍ、粘着面における孔径を約６５μｍとする以外、実施例５と同様にして粘着シートを作製した。この粘着シートの基材表面には、溶融部および熱変形部は存在しなかった。【００７０】
〔実施例７〕
基材として、表面粗さ（Ｒａ）が０．５０７μｍであり、Ｌ＊ａ＊ｂ＊表色系における彩度（Ｃ＊）が０．３４、明度（Ｌ＊）が２６．５８であり、隠蔽率が９８．４％であるポリ塩化ビニル樹脂からなる黒色不透明の基材（厚さ：１００μｍ）を使用する以外、実施例２と同様にして粘着シートを作製した。この粘着シートにおいて、基材表面における溶融部（最大高さ：３μｍ）の外径は約４５μｍであり、熱変形部は存在しなかった。【００７１】
〔実施例８〕
基材として、表面粗さ（Ｒａ）が０．２２０μｍであり、Ｌ＊ａ＊ｂ＊表色系における彩度（Ｃ＊）が０．４９、明度（Ｌ＊）が２５．８１であり、隠蔽率が９９．９％であるポリ塩化ビニル樹脂からなる黒色不透明の基材（厚さ：１００μｍ）を使用し、貫通孔の基材表面における孔径を約３５μｍとする以外、実施例１と同様にして粘着シートを作製した。この粘着シートにおいて、基材表面における溶融部（最大高さ：４μｍ）の外径は約４０μｍであり、熱変形部は存在しなかった。【００７２】
〔実施例９〕
レーザ加工にエキシマレーザを使用し、貫通孔の基材表面における孔径を約４０μｍ、粘着面における孔径を約６５μｍとする以外、実施例８と同様にして粘着シートを作製した。この粘着シートの基材表面には、溶融部および熱変形部は存在しなかった。【００７３】
〔実施例１０〕
片面を剥離処理したポリエチレンテレフタレートフィルム（帝人デュポンフィルム社製，Ｕ４Ｚ−５０，厚さ：５０μｍ）を工程材料として使用し、キャスティング法により、表面粗さ（Ｒａ）が０．２１８μｍであり、Ｌ＊ａ＊ｂ＊表色系における彩度（Ｃ＊）が０．７８、明度（Ｌ＊）が２７．３３であり、隠蔽率が９７．０％であるポリ塩化ビニル樹脂からなる黒色不透明の基材（厚さ：５５μｍ）を形成した。【００７４】
一方、実施例１と同様にして剥離材上に粘着剤層を形成し、その粘着剤層と上記工程材料付きの基材の工程材料がない面とが密着するように、両者を圧着して４層構造の積層体を得た。【００７５】
得られた積層体から剥離材を剥し、粘着剤層側から積層体に対してＣＯ２レーザを照射して、基材表面における孔径が約３０μｍ、粘着面における孔径が約７０μｍの貫通孔（粘着面での孔径が最大径となっている）を２,５００個／１００ｃｍ２の孔密度で形成した。そして、再度粘着剤層に上記剥離材を圧着し、これを粘着シートとした。この粘着シートの基材表面には、溶融部および熱変形部は存在しなかった。【００７６】
〔実施例１１〕
表面粗さ（Ｒａ）が０．２１１μｍであり、Ｌ＊ａ＊ｂ＊表色系における彩度（Ｃ＊）が０．２８、明度（Ｌ＊）が２５．４１であり、隠蔽率が９９．９％であるポリウレタン樹脂からなる黒色不透明の基材（厚さ：９０μｍ）を実施例１０と同様にして工程材料上に形成した。【００７７】
上記のようにして得られた工程材料付きの基材を使用し、貫通孔の粘着面における孔径を約６５μｍとする以外、実施例１０と同様にして粘着シートを作製した。この粘着シートの基材表面には、溶融部および熱変形部は存在しなかった。【００７８】
〔実施例１２〕
片面をアルキド系剥離剤で剥離処理した両面ポリエチレンラミネート上質紙（リンテック社製，ＥＫＲ９０ＳＫＫ，厚さ：９５μｍ）を工程材料として使用し、キャスティング法により、表面粗さ（Ｒａ）が０．２７３μｍであり、Ｌ＊ａ＊ｂ＊表色系における彩度（Ｃ＊）が２０．１０、明度（Ｌ＊）が３４．４８であり、隠蔽率が９８．１％であるポリ塩化ビニル樹脂からなるエンジ色不透明の基材（厚さ：１００μｍ）を形成した。【００７９】
上記のようにして得られた工程材料付きの基材を使用し、貫通孔の粘着面における孔径を約７５μｍとする以外、実施例１０と同様にして粘着シートを作製した。この粘着シートの基材表面には、溶融部および熱変形部は存在しなかった。【００８０】
〔実施例１３〕
表面粗さ（Ｒａ）が０．２１８μｍであり、Ｌ＊ａ＊ｂ＊表色系における彩度（Ｃ＊）が５８．５０、明度（Ｌ＊）が５４．０７であり、隠蔽率が９７．７％であるポリ塩化ビニル樹脂からなる赤色不透明の基材（厚さ：７０μｍ）を実施例１０と同様にして工程材料上に形成した。【００８１】
上記のようにして得られた工程材料付きの基材を使用し、貫通孔の基材表面における孔径を約２５μｍ、粘着面における孔径を約６０μｍとする以外、実施例１０と同様にして粘着シートを作製した。この粘着シートの基材表面には、溶融部および熱変形部は存在しなかった。【００８２】
〔実施例１４〕
表面粗さ（Ｒａ）が０．２１２μｍであり、Ｌ＊ａ＊ｂ＊表色系における彩度（Ｃ＊）が５５．６２、明度（Ｌ＊）が５１．８４であり、隠蔽率が９８．８％であるポリ塩化ビニル樹脂からなる緑色不透明の基材（厚さ：７０μｍ）を実施例１０と同様にして工程材料上に形成した。【００８３】
上記のようにして得られた工程材料付きの基材を使用する以外、実施例１３と同様にして粘着シートを作製した。この粘着シートの基材表面には、溶融部および熱変形部は存在しなかった。【００８４】
〔実施例１５〕
表面粗さ（Ｒａ）が０．２３０μｍであり、Ｌ＊ａ＊ｂ＊表色系における彩度（Ｃ＊）が８１．７１、明度（Ｌ＊）が７９．４８であり、隠蔽率が９６．８％であるポリ塩化ビニル樹脂からなる黄色不透明の基材（厚さ：７０μｍ）を実施例１０と同様にして工程材料上に形成した。【００８５】
上記のようにして得られた工程材料付きの基材を使用する以外、実施例１３と同様にして粘着シートを作製した。この粘着シートの基材表面には、溶融部および熱変形部は存在しなかった。【００８６】
〔実施例１６〕
実施例１と同様にして剥離材上に粘着剤層を形成し、その粘着剤層に、表面粗さ（Ｒａ）が０．３７３μｍであり、Ｌ＊ａ＊ｂ＊表色系における彩度（Ｃ＊）が０．３４、明度（Ｌ＊）が２７．３９であり、隠蔽率が９９．３％であり、表面に無色透明のアクリルコート(厚さ：５μｍ)を有するポリオレフィン系熱可塑性エラストマーからなる黒色不透明の基材（厚さ：１００μｍ）を圧着し、さらにその基材の表面に、保護シートとして再剥離性粘着剤層付ポリエチレンフィルム（スミロン社製，Ｅ−２１２，厚さ：６０μｍ）を貼付して４層構造の積層体を得た。【００８７】
上記積層体から剥離材を剥し、粘着剤層側から積層体に対してＣＯ２レーザを照射して、基材表面における孔径が約２０μｍ、粘着面における孔径が約１２０μｍの貫通孔（粘着面での孔径が最大径となっている）を２,５００個／１００ｃｍ２の孔密度で形成した。そして、再度粘着剤層に上記剥離材を圧着し、これを粘着シートとした。この粘着シートにおいて、基材表面における熱変形部（凹状，最大深さ：５μｍ）の外径は約１５０μｍであり、溶融部は存在しなかった。【００８８】
〔実施例１７〕
ポリエチレンテレフタレートフィルムの片面をシリコーン系剥離剤で剥離処理した剥離材（東洋紡績社製，クリスパーＧ−７２２３，厚さ：１２５μｍ）の剥離処理面に、実施例１と同様にして粘着剤層を形成した。その粘着剤層に、表面粗さ（Ｒａ）が０．０４０μｍであり、Ｌ＊ａ＊ｂ＊表色系における彩度（Ｃ＊）が１．７７、明度（Ｌ＊）が２６．６７であり、隠蔽率が９９．９％であり、ポリエステル系熱可塑性エラストマー層（厚さ：４０μｍ）上にアンカーコート層（厚さ：１μｍ）、黒色着色層（厚さ：２μｍ）および無色透明のアクリルコート(厚さ：２μｍ)をその順に積層してなる黒色不透明の基材（帝人化成社製，エコカルαシリーズフィルム黒，厚さ：４５μｍ）を圧着した。さらにその基材の表面に、保護シートとして再剥離性粘着剤層付ポリエチレンフィルム（スミロン社製，Ｅ−２０３５，厚さ：６０μｍ）を貼付して４層構造の積層体を得た。【００８９】
なお、上記基材の引張弾性率を、下記条件に従いＪＩＳ  Ｋ７１６１およびＪＩＳ  Ｋ７１２７に準拠して測定した結果、５２６ＭＰａであった。
・測定装置：オリエンテック社製  ＴＥＮＳＩＬＯＮ  ＲＴＡ−１００
・試験片（タイプ２）の幅：１５ｍｍ
・チャック間の初期距離：１００ｍｍ
・試験速度：２００ｍｍ／ｍｉｎ【００９０】
上記積層体から剥離材を剥し、粘着剤層側から積層体に対してＣＯ２レーザを照射して、基材表面における孔径が約２０μｍ、粘着面における孔径が約６０μｍの貫通孔（粘着面での孔径が最大径となっている）を２,５００個／１００ｃｍ２の孔密度で形成した。そして、再度粘着剤層に上記剥離材を圧着し、これを粘着シートとした。この粘着シートにおいて、基材表面における熱変形部（凹状，最大深さ：５μｍ）の外径は約５０μｍであり、溶融部は存在しなかった。【００９１】
〔比較例１〕
貫通孔の基材表面における孔径を約６０μｍ、粘着面における孔径を約１００μｍとする以外、実施例１と同様にして粘着シートを作製した。この粘着シートの基材表面には、溶融部および熱変形部は存在しなかった。【００９２】
〔比較例２〕
貫通孔の基材表面における孔径を約４０μｍ、粘着面における孔径を約８５μｍとする以外、実施例１と同様にして粘着シートを作製した。この粘着シートの基材表面における溶融部（最大高さ：５μｍ）の外径は約７０μｍであり、熱変形部は存在しなかった。【００９３】
〔比較例３〕
基材として、表面粗さ（Ｒａ）が０．３７３μｍであり、Ｌ＊ａ＊ｂ＊表色系における彩度（Ｃ＊）が０．３４、明度（Ｌ＊）が２７．３９であり、隠蔽率が９９．３％であり、表面に無色透明のアクリルコート(厚さ：５μｍ)を有するポリオレフィン系熱可塑性エラストマーからなる黒色不透明の基材（厚さ：１００μｍ）を使用し、貫通孔の基材表面における孔径を約３０μｍ、粘着面における孔径を約１８０μｍとする以外、実施例１と同様にして粘着シートを作製した。この粘着シートにおいて、基材表面における溶融部（最大高さ：４μｍ）の外径は約５０μｍであり、熱変形部（凸状，最大高さ：８μｍ）の外径は約２２０μｍであった。【００９４】
〔試験例〕
実施例および比較例で得られた粘着シートについて、以下のようにして空気溜まり消失性試験、孔可視性検査（非延伸，延伸）および透気抵抗度の測定を行った。それらの結果を表１に示す。【００９５】
空気溜まり消失性試験：工程材料または保護シートのあるものはそれらを剥し、剥離材を剥した粘着シート（大きさ：５０ｍｍ×５０ｍｍ）を、直径１５ｍｍ、最大深さ１ｍｍの部分球面形の窪みを有する７０ｍｍ×７０ｍｍのメラミン塗装板に貼付し（窪みと粘着シートとの間には空気溜りが存在する）、その粘着シートをスキージにより圧着し、空気溜まりが除去できるか否かを確認した。その結果、粘着シートがメラミン塗装板の凹部に追従して空気溜まりが除去されたものを○、粘着シートがメラミン塗装板の凹部に追従せずに空気溜まりが除去されなかったもの（空気溜まりが小さくても残存したものを含む）を×で表す。【００９６】
孔可視性検査：工程材料または保護シートのあるものはそれらを剥し、剥離材を剥した粘着シート（大きさ：２５ｍｍ×１００ｍｍ）を白色のメラミン塗装板に貼り、室内蛍光灯の下、肉眼によって、粘着シート表面において貫通孔、溶融部または熱変形部が見えるか否かについて検査した。また、同様にして工程材料・保護シート・剥離材を剥した粘着シート（検査部の大きさ：２５ｍｍ×１００ｍｍ）を、長手方向１００ｍｍが１０３ｍｍになるように一方向に３％延伸し、その状態で白色のメラミン塗装板に貼り、上記と同様にして検査を行った。なお、目から粘着シートまでの距離は約３０ｃｍとし、粘着シートを見る角度は種々変えた。その結果、貫通孔、溶融部および熱変形部のいずれも見えなかったものを○、貫通孔、溶融部または熱変形部のいずれかが見えたものを×で表す。【００９７】
透気抵抗度（ガーレー）の測定：工程材料または保護シートのあるものはそれらを剥し、剥離材を剥した粘着シート（大きさ：５０ｍｍ×５０ｍｍ）について、東西精器社製のＧｕｒｌｅｙ’ｓ  Ｄｅｎｓｏｍｅｔｅｒ  Ｂ形を使用して空気１００ｍｌが通過する時間を測定し、透気抵抗度（単位：秒）とした。【００９８】
【表１】
0004795942.tif 000002
【００９９】
表１から分かるように、本発明の条件に合致する粘着シート（実施例１〜１７）においては、貫通孔、溶融部および熱変形部のいずれも肉眼で見えず、外観は極めて良好であった。また、基材および粘着剤層における貫通孔の孔径が８５μｍ以下の粘着シート（実施例１〜２，４〜１５）は、延伸率３％で延伸して貼付した場合であっても、貫通孔、溶融部および熱変形部のいずれも肉眼で見えず、外観は極めて良好であった。
【産業上の利用可能性】
【０１００】
本発明の粘着シートは、一般的に粘着シートに空気溜まりやブリスターが生じやすい場合、例えば粘着シートの面積が大きい場合や、被着体からガスが発生する場合等であって、貫通孔や溶融部・熱変形部が見えないことが要求される場合に好ましく用いることができる。
【図１】
0004795942.tif 000003
【図２】
0004795942.tif 000004
【図３】
0004795942.tif 000005
【図４】
0004795942.tif 000006
【図５】
0004795942.tif 000007